(57)【特許請求の範囲】
【請求項１】
基材上に表面化学勾配を調製するための方法であって、該方法は、
第１の吸着物を含む第１の溶液に、該基材をさらす工程、
を包含し、
ここで、該基材は、該第１の溶液に、表面上に該第１の吸着物を吸着するのに十分な時間、該基材上の第１の領域から該基材上の第２の領域へと濃度を減少する量でさらされ、ここで、該基材は、ガラス、金属、酸化物および合成ポリマーからなる群より選択される材料で形成され、
ここで、該方法は、第２の吸着物を含む第２の溶液に、該基材をさらす工程をさらに包含し、ここで、該第２の吸着物は、第１の吸着物の濃度勾配に対して逆の濃度勾配を有する、方法。
【請求項２】
前記表面化学勾配が、前記表面の長さ全体にわたって、該表面に誘引される水の量を変化させる疎水性勾配である、請求項１に記載の方法。
【請求項３】
前記表面が金であり、そして前記第１の溶液および前記第２の溶液がアルカンチオールを含む、請求項１に記載の方法。
【請求項４】
前記表面が酸化物であり、そして前記第１の溶液および前記第２の溶液が有機ホスフェートを含む、請求項１に記載の方法。
【請求項５】
前記表面が酸化物であり、そして前記第１の溶液および前記第２の溶液が高分子電解質を含む、請求項１に記載の方法。
【請求項６】
前記表面が疎水性ポリマーであり、そして前記第１の溶液および前記第２の溶液が高分子電解質を含む、請求項１に記載の方法。
【請求項７】
前記第１の吸着物または前記第２の吸着物が、生体分子を含む、請求項１に記載の方法
。
【請求項８】
前記基材が、直線運動ドライブを用いて前記第１の溶液にさらされる、請求項１に記載の方法。
【請求項９】
前記基材が、シリンジポンプを用いて前記第１の溶液にさらされる、請求項１に記載の方法。
【請求項１０】
前記基材が、全液浸によって前記第２の溶液にさらされる、請求項１に記載の方法。
【請求項１１】
生物学的分析のために表面化学勾配を使用する方法であって、該方法は、該表面化学勾配を細胞にさらす工程を包含し、ここで、該表面化学勾配は、第１の吸着物を、該基材上の第１の領域から該基材上の第２の領域へと濃度を減少する量で含み、そして、第２の吸着物を、該基材上の該第１の領域から該基材上の該第２の領域へと濃度を増大する量で含む、方法。
【請求項１２】
前記第１の吸着物または前記第２の吸着物が、生体分子を含む、請求項１１に記載の方法。
【請求項１３】
分析のために表面化学勾配を使用する方法であって、該方法は、該表面化学勾配を分子にさらす工程を包含し、ここで、該表面化学勾配は、第１の吸着物を、該基材上の第１の領域から該基材上の第２の領域へと濃度を減少する量で含み、そして、第２の吸着物を、該基材上の該第１の領域から該基材上の該第２の領域へと濃度を増大する量で含み、ここで、該表面勾配は半径方向に対称的な勾配であり、そしてここで、該分子は優先的に該第１の吸着物に結合する、方法。
【請求項１４】
表面上に表面化学勾配を有する基材であって、第１の吸着物を、該基材上の第１の領域から該基材上の第２の領域へと濃度を減少する量で含み、そして、第２の吸着物を、該基材上の該第１の領域から該基材上の該第２の領域へと濃度を増大する量で含み、ここで、該表面勾配は半径方向に対称的な勾配である、基材。
【請求項１５】
請求項１４に記載の基材であって、ここで、前記勾配は、
第１の吸着物を含む第１の溶液に、該基材をさらす工程であって、ここで、該基材は、該第１の溶液に、表面上に該第１の吸着物を吸着するのに十分な時間、該基材上の第１の領域から該基材上の第２の領域へと濃度を減少する量でさらされる、工程、ならびに
第２の吸着物を含む第２の溶液に該基材をさらす工程、
によって形成される、基材。
【請求項１６】
請求項１４に記載の基材であって、ここで、前記勾配は、細胞運動性研究、診断学、微流体工学、ナノ摩擦学研究およびハイスループットスクリーニングからなる群より選択される分析に適している、基材。
【発明の詳細な説明】
【技術分野】
【０００１】
（関連出願の引用）
本出願は、Ｎｉｃｈｏｌａｓ  Ｄ．Ｓｐｅｎｃｅｒらに対する、「制御された疎水性勾配（Ｃｏｎｔｒｏｌｌｅｄ  Ｈｙｄｒｏｐｈｏｂｉｃｉｔｙ  Ｇｒａｄｉｅｎｔｓ）」と表題付けられた、米国仮出願番号６０／４５９，８２３（２００３年３月３１日出願）の利益を主張する。
【０００２】
（発明の分野）
本発明は、表面化学勾配およびその製造のためのプロセスに関する。
【背景技術】
【０００３】
（発明の背景）
金の上でのアルカンチオールの自己組織化は、重要な研究の対象であった周知のプロセスである（例えば、Ｂａｉｎ，Ｃ．Ｄ．ら、Ｊ．Ａｍ．Ｃｈｅｍ．Ｓｏｃ．１９８９，１１１，３２１−３３５；Ｂａｉｎ，Ｃ．Ｄ．およびＷｈｉｔｅｓｉｄｅｓ，Ｇ．Ｍ．Ｊ．Ａｍ．Ｃｈｅｍ．Ｓｏｃ．１９８８，１１０．６５６０−６５６１を参照のこと）。単一成分の自己組織化単層および混合自己組織化単層は、広範に研究されてきた。研究されてきた混合系は、しばしば、メチル末端チオールおよびヒドロキシル末端チオールからなる。なぜならば、それらの系の吸着は、水の接触角測定によって容易にモニタリングされるからである。このような混合単層は、安定であり、かつ容易に製造されることが明らかになった。
【０００４】
化学勾配は、多くの実際的な応用（例えば、生体分子相互作用を調べること、細胞運動性研究、診断学、ナノ摩擦学または微流体工学）にとって非常に興味深いものであり、そして、これらは、組み合わせた研究に役に立つ。なぜならば、化学的性質のスペクトル全体が、単一の実験で包含され得るからである。種々の基材についての多くの勾配調製技術が記載されており（例えば、Ｒｕａｒｄｙ，Ｔ．Ｇ．ら、Ｓｕｒｆ．Ｓｃｉ．Ｒｅｐ．１９９７，２９，１−３０；Ｌｉｅｄｂｅｒｇ，Ｂ．およびＴｅｎｇｖａｌｌ，Ｐ．Ｌａｎｇｍｕｉｒ，１９９５，１１，３８２１−３８２７；Ｅｆｉｍｅｎｋｏ  Ｋ．らＭａｃｒｏｍｏｌｅｃｕｌｅｓ  ２００３，３６，２４４８−２４５３を参照のこと）、そしてこのような勾配は、さらなる実験および応用について使用されている（Ｈｅｒｂｅｒｔ  Ｃ．Ｂ．ら、Ｃｈｅｍ．Ｂｉｏｌ．１９９７、４，７３１−７３７；Ｓｅｈａｙｅｋ  Ｔ．，Ｖａｓｋｅｖｉｃｈ  Ａ．およびＲｕｂｉｎｓｔｅｉｎ  Ｉ．Ｊ．Ａｍ．Ｃｈｅｍ．Ｓｏｃ．２００３，１２５，４７１８−４７１９）。数個の方法が、チオールを基礎とする化学勾配の生成について報告されており、この方法としては、（１）多糖マトリクスを通した、２つのチオール溶液の交差拡散（ｃｒｏｓｓ−ｄｉｆｆｕｓｉｏｎ）（Ｌｉｅｄｂｅｒｇ，Ｂ．およびＴｅｎｇｖａｌｌ，Ｐ．Ｌａｎｇｍｕｉｒ，１９９５，１１，３８２１−３８２７）、（２）吸着中の、基材への電気化学電位印加（Ｔｅｒｒｉｌｌ  Ｒ．Ｈ．ら、Ｊ．Ａｍ．Ｃｈｅｍ．Ｓｏｃ  ２０００，１２２，９８８−９８９）、（３）微小流体デバイスの使用（Ｊｅｏｎ  Ｎ．Ｌ．ら、Ｌａｎｇｍｕｉｒ  ２０００，１６，８３１１−８３１６；Ｄｅｒｔｉｎｇｅｒ  Ｓ．Ｋ．Ｗ．ら、Ａｎａｌ．Ｃｈｅｍ．２００１，７３，１２４０−１２４６）および（４）走査型トンネル顕微鏡に基づく置換リソグラフィー（Ｆｕｉｅｒｅｒ  Ｒ．Ｒ．ら、Ａｄｖ．Ｍａｔｅｒ．２００２，１４，１５４−１５７）が挙げられる。電気化学電位アプローチを除いては、上記勾配の形成は、物理的な大きさが限定されてきた。電気化学アプローチは、伝導基材上に勾配を形成することに限定される複雑なプロセスである。
【発明の開示】
【発明が解決しようとする課題】
【０００５】
したがって、種々の基材上に吸着単層の化学勾配を製造する、より単純な方法を見出すことが、本発明の目的である。
【０００６】
１ｃｍ以上のオーダーである、吸着単層の化学勾配を製造するための方法を提供することもまた、本発明の目的である。
【課題を解決するための手段】
【０００７】
（発明の簡単な要旨）
表面化学勾配（ｓｕｒｆａｃｅ  ｃｈｅｍｉｃａｌ  ｇｒａｄｉｅｎｔ）の製造のための、単純かつ再現可能な調製用の方法が、本明細書中に記載される。表面化学勾配フィルムは、基材表面に対する相対運動において液体の境界を移動することにより、１つの吸着物の希釈溶液から調製される。１つの実施形態において、これは直線運動ドライブ用いて、溶液中にサンプルを徐々に液浸することによって達成される。その後、この表面は、別の吸着物の希釈溶液への液浸によって飽和される。Ｘ線光電子スペクトル法（ＸＰＳ）によって実証されるように、この方法で製造される自己組織化された単層勾配は、高充填密度を示す。この方法は、１次元または２次元における化学的機能性または生物学的機能性の勾配の調製において、用いられ得る。このような勾配は、広範囲の多様な領域（例えば、細胞運動性研究、ナノ摩擦学研究およびハイスループットスクリーニング）における応用において用いられ得る。
【発明を実施するための最良の形態】
【０００８】
（発明の詳細な説明）
（Ｉ．化学勾配を作製するための方法）
表面化学勾配フィルムは、基材に対する相対運動における、吸着物を含有する液体境界を用いることによって調製される。別個のサンプルの、異なる表面化学濃度（例えば疎水性値）は、液浸時間が空間的な分布に変換され、それによって勾配を生成する場合、単一の基材上に生じさせ得る。１つの実施形態において、このことは、直線運動ドライブによる、吸着物の溶液への、基材の制御された液浸を通して達成される。第２の実施形態において、移動性液体フロントは、シリンジおよびシリンジポンプによって達成される。
【０００９】
必要に応じて、上記プロセスは第２の工程を包含し、この工程において表面は、第１の溶液と異なる第２の吸着溶液中に液浸される。この第２の工程は、勾配を組み込む完全な単層を形成するために特に有用である。
【００１０】
単一成分からなる表面化学勾配フィルムは、基材の液浸軸に沿う吸着物の、異なる被覆および充填の結果である。部分的な単層は一般的に、全単層よりも規則正しくないので、この最初の表面はまた、規則正しい勾配を示す。表面化学勾配を保持しつつ、完全な単層の形成を促進するようこの不均質性を取り除くために、基材は第２の工程において、第２の吸着溶液中に液浸される。一般的に、第２の工程において、より濃縮された吸着溶液が使用される。
【００１１】
必要に応じて、勾配は、２つの別個の吸着物への、２回の垂直の液浸を用いて形成され得る。このプロセスは２次元の化学勾配を形成する。
【００１２】
（Ａ．直線運動ドライブを用いる勾配の形成）
１つの実施形態において、１種類の吸着物の表面濃度勾配は、直線運動ドライブを用いて、基材を非常に希釈した吸着溶液中に徐々に液浸することにより達成される。このサンプルに沿う位置は、個々の液浸時間に直接的に対応する。したがって、直線運動の速度は、吸着速度論にしたがって注意深く選択される。
【００１３】
直線運動の速度は、一般的に０．１μｍ／秒〜１０ｃｍ／秒の範囲であり、そして好ましくは、１０μｍ／秒〜１００μｍ／秒の範囲である。これらの速度は、制御可能な直線運動ドライブを考慮に入れている。
【００１４】
典型的な速度範囲は、１μｍ／秒〜２．５ｍｍ／秒である。実施例において記載される勾配を形成するために使用される速度は、以下の通りである。ＯＨ−／ＣＨ３勾配（５μＭ  １−メルカプト−１１−ウンデカノール（ＨＯ（ＣＨ２）１１ＳＨ）および１０μＭドデカンチオール（ＣＨ３（ＣＨ２）１１ＳＨ））に対し、速度は、ＯＨ−末端のチオール溶液について５０μｍ／秒であり、続いてＣＨ３−末端のチオール溶液中に一晩液浸した。ＣＯＯＨ−／ＣＨ３勾配（１０μＭ（１−メルカプト−１１−ウンデカノール（ＣＯＯＨ）ＣＨ２）１１ＳＨ）および５μＭドデカンチオール（ＣＨ３（ＣＨ２）１１ＳＨ））に対する速度は、ＣＨ３−末端のチオール溶液について７５μｍ／秒であり、続いてＣＯＯＨ−末端のチオール溶液中に一晩液浸した。ＣＦ３−／ＣＨ３勾配（５μＭ  １Ｈ，１Ｈ，２Ｈ，２Ｈ，−ペルフルオロデカン−１−チオール（ＣＦ３（ＣＦ２）７（ＣＨ２）２ＳＨ）および１０μＭドデカンチオール（ＣＨ３（ＣＨ２）１１ＳＨ））に対する速度は、ＣＦ３−末端のチオール溶液について２００μｍ／秒であり、続いてＣＨ３−末端のチオール溶液中に一晩液浸した。
【００１５】
（Ｂ．シリンジポンプを用いる勾配の形成）
第２の実施形態において、シリンジポンプの針は、シリンジの（シリンジポンプによる）操作において、第１の希釈吸着溶液の伝播性の増大する液滴が、表面上に生成されるよう基材表面に密接に近接して配置される。このことは、直線運動勾配を用いて得られたのと同様の組成上の範囲を伴う、局所的な、半径方向において対称的な勾配を、表面上に作製する。第２の液浸工程は、第２の吸着溶液へのサンプルの液浸を包含する。
【００１６】
（Ｃ．第２の液浸工程）
第１の吸着工程の後に、上記基材は、補完的な吸着溶液中に液浸され得、有意な距離を越える単層内の表面化学勾配を提供する。吸着物の補完的な対（すなわち、第１の溶液および第２の溶液）は、１つの末端基が生体活性または親水性であり、そしてもう１つの末端基が不活性または疎水性となるよう、異なる末端基で末端となる長鎖（Ｃ１２〜Ｃ２０）チオールを含む。実質的には、任意の組み合わせの末端基が、使用され得る。末端基の組み合わせは、特定の表面化学目的に基づいて選択される。適切な末端基対としては以下が挙げられる：−ＣＨ３／−ＯＨ、−ＣＨ３／−ＣＯＯＨ、−ＣＨ３／−ＣＦ３および−ＯＣＨ３／ビオチン。
【００１７】
（Ｄ．表面）
基材は、広範囲の材料で形成され得る。適切な材料としては、ガラス、金属、酸化物および合成ポリマーの表面が挙げられ得る。この表面は、表面に金層を含むよう処理されたガラス表面またはシリコン表面であり得る。表面は、シリコンウエハまたは他の半導体の表面であり得る。表面の選択は、吸着物−基材相互作用によって決定される。
【００１８】
表面は、長いか、または短くあり得る。適切な長さは、１ｍｍ〜１センチメートルまたはそれ以上の範囲であり得る。好ましい実施形態において、表面の長さは、１ｃｍ以上であり、そして典型的には、１ｃｍ〜５ｃｍの範囲である。基材の長さは、１０ｃｍ以上であり得る。
【００１９】
（Ｅ．勾配を形成するために用いられる吸着溶液）
基材の表面上に吸着する化合物を含む、任意の溶液が使用され得る。好ましい実施形態において、表面は金表面であり、そして吸着溶液はチオールを含む。適切なチオールとしては、アルカンチオール（例えば、異なる炭水化物鎖長を有するメチル末端チオールであるＣＨ３（ＣＨ２）ｎＳＨ（ここで、ｎ＝４〜１８）；異なる炭水化物鎖長を有するヒドロキシル末端チオールである、ＯＨ（ＣＨ２）ｎＳＨ（ここで、ｎ＝８〜１８）、異なる炭水化物鎖長を有するカルボキシル末端チオールであるＨＯＯＣ（ＣＨ２）ｎＳＨ（ここで、ｎ＝８〜１８）；および１Ｈ，２Ｈ，２Ｈ，２Ｈ−ペルフルオロデカン−１−チオール（（ＣＦ３（ＣＦ２）７（ＣＨ２）２ＳＨ））が挙げられる。必要に応じて、上記アルカンは、反応基で末端に官能性を持たせる。このような反応基としては、ビオチン、ビニルスルホン、マレイミドまたはＮ−ヒドロキシスクシニミドが挙げられる。これらの反応基は、生物化学勾配を調製するよう生体分子と結合され得る。この生体分子は、任意の生体分子であり得、例えば、ペプチド、タンパク質、オリゴ糖類、多糖類、ＤＮＡ、ＲＮＡまたは脂質が含まれる。
【００２０】
さらに、直線勾配および放射勾配は、例えば、２つの異なる吸着性の高分子電解質（例えば、末端官能化を伴うか、あるいは伴わない、ポリ（Ｌ−リジン）−ｇ−ポリ（エチレングリコール））によって、酸化シリコンウエハ上に製造され得る。この末端官能化された分子は、生物化学勾配を調製するよう生体分子と結合され得る。
【００２１】
吸着溶液の濃度は、代表的には０．１μＭ〜０．１Ｍの範囲である。好ましくは、この濃度は１μＭ〜１ｍＭの範囲である。この濃度は、速度により選択され、吸着物の濃度が１つの末端から逆の末端まで増大する表面を生成する。したがって、１つの末端は、第１の吸着物をほとんど含まないか、あるいは全く含まず、一方、他方の末端は第１の吸着物で完全に飽和されるか、あるいはほとんど飽和される。第２の吸着物が添加される場合、それは第１の吸着物の濃度に対し、逆の濃度勾配を有する。
【００２２】
（ＩＩ．化学勾配）
この表面化学勾配は、表面の疎水性／親水性が、基材表面の長さ部分（または半径部分）に沿って増大または減少する疎水性勾配、あるいは、生体分子の濃度が基材表面の長さ（または半径）に沿って増大または減少する、生体分子を含む勾配を形成しうる。この勾配は、代表的には、自己組織化単層（ＳＡＭ）である。
【００２３】
本明細書中に記載のプロセスを用いて製造された表面化学勾配は、動的接触角における低いヒステリシス（図１ａ）およびＸ線光電子スペクトル法（ＸＰＳ）測定（図２）によって実証されるように、高い充填密度を示す。
【００２４】
アルカンチオールを用いて形成された金上の全単層について、一定の硫黄濃度（約６原子％）が、全ての勾配にわたって予期される。同時に、酸素の正規化された原子濃度は、疎水性側から親水性側へと増大し、一方、炭素の量は、末端メチル基がヒドロキシル基によってだんだんと置換されるので、減少する。
【００２５】
勾配は、１次元勾配または２次元勾配であり得る。
【００２６】
（ＩＩＩ．勾配についての応用）
本方法は、１次元または２次元における、種々の化学的官能性または生化学的官能性の勾配の調製において使用され得る。このような勾配は、細胞運動性研究および他の生物学的な研究、診断学、微小流体工学、ナノトライボロジー研究およびハイスループットスクリーニングを含む、広範囲の応用において使用され得る。勾配は、例えば、特定の表面種に対する細胞の感受性を決定するために、細胞を分類するために、微生物を同定するために、ならびに細胞に対する表面結合製剤の効果を試験するために使用され得る。勾配はまた、特定種の表面濃度に依存し得る、任意の物理的特性（摩擦、潤滑、磨耗または接着を含む）を研究するために使用され得る。
【００２７】
本明細書中に記載される方法および組成物は、以下の非限定的実施例を参照することによってさらに理解される。
【実施例】
【００２８】
（実施例１：勾配ＳＡＭフィルムの調製）
利用した２つのアルカンチオールは、ドデカンチオール（ＣＨ３（ＣＨ２）１１ＳＨ）および１１−メルカプト−１−ウンデカノール（ＨＯ（ＣＨ２）１１ＳＨ）であり、両方ともＡｌｄｒｉｃｈ  Ｃｈｅｍｉｃａｌｓ（Ｍｉｌｗａｕｋｅｅ，ＷＩ，ＵＳＡ）から入手した。エタノール（純度＞９９．８％、Ｍｅｒｃｋ，Ｄａｒｍｓｔａｄｔ，Ｇｅｒｍａｎｙ）を、溶媒として使用した。ＳＡＭフィルムに対する基材を、標準的な方法（Ｂａｉｎ，Ｃ．Ｄ．ら、Ｊ．Ａｍ．Ｃｈｅｍ．Ｓｏｃ．１９８９，１１１，３２１−３３５）にしたがって、金（純度＞９９．９９％、Ｕｎａｘｉａ，Ｂａｌｚｅｒｓ，Ｌｉｅｃｈｔｅｎｓｔｅｉｎ）を、シリコンウエハ（ＰＯＷＡＴＥＣ，Ｃｈａｍ，Ｓｗｉｔｚｅｒｌａｎｄ）上に蒸着させることにより調製した。このシリコンウエハを、蒸着チャンバー（ＭＥＤ  ０２０コーティングシステム、ＢＡＬＴＥＣ，Ｂａｌｚｅｒｓ，Ｌｉｅｃｈｔｅｎｓｔｅｉｎ）において、およそ２・１０−５ｍｂａｒの圧力で、６ｎｍ厚のクロム接着層でコーティングし、続いて８０ｎｍの金フィルムでコーティングした。全てのガラス製品を、ピラニア溶液（濃縮したＨ２ＳＯ４／３０％Ｈ２Ｏ２、７：３）で２０分間清浄し、そして脱イオン水およびエタノールで十分にリンスした。保存溶液を、ＣＨ３（ＣＨ２）１１ＳＨまたはＨＯ（ＣＨ２）１１ＳＨを、１ｍＭの濃度でエタノール中に溶解することによって調製した。全ての他の溶液を、対応する保存溶液のさらなる希釈によって調製した。
【００２９】
勾配ＳＡＭフィルムを、金でコーティングされたシリコン基材（長さ４ｃｍ、幅１ｃｍ）の長軸に沿った、アルカンチオール含有溶液における液浸時間を変えることによって生成した。液浸速度を、５０μｍ／秒とした。したがって、４ｃｍ長基材の１つの末端を、８００秒間（１３分および２０秒）、そしてもう１つの末端を１秒間未満液浸した。この基材に沿う液浸時間の差異は、直線的であった。基材の液浸を、コンピューター駆動の直線運動ドライブ（ＯＷＩＳ，Ｓｔａｕｆｅｎ，Ｇｅｒｍａｎｙ）によって制御した。全ての基材を、液浸の前に、エタノールでリンスし、窒素で乾燥し、そしてプラズマ洗浄（３０秒  Ｎ２、高出力、Ｈａｒｒｉｃｋ  Ｐｌａｓｍａ  Ｃｌｅａｎｅｒ／Ｓｔｅｒｉｌｉｚｅｒ  ＰＤＣ−３２Ｇ機器、Ｏｓｓｉｎｉｎｇ，ＮＹ，ＵＳＡ）した。特性付けの前に、基材を再びエタノールでリンスし、そして窒素で乾燥した。
【００３０】
（勾配ＳＡＭフィルムの特性付け）
勾配ＳＡＭフィルムの疎水性変動を、サンプルの長軸に沿う位置の関数として、水接触角を測定することによって特性付けた。静的な接触角および動的な接触角の両方を、接触角ゴニオメーター（それぞれ、Ｒａｍｅ  Ｈａｒｔ  モデル１００，Ｒａｍｅ  Ｈａｒｔ
Ｉｎｃ．，Ｍｏｕｎｔａｉｎ  Ｌａｋｅｓ，ＮＪ，ＵＳＡおよびＧ２／Ｇ４０  ２．０５−Ｄ，Ｋｒｕｓｓ  ＧｍＢＨ，Ｈａｍｂｕｒｇ，Ｇｅｒｍａｎｙ）を利用して測定した。動的接触角の測定結果を、デジタル画像分析を使用して評価した。Ｘ線光電子スペクトルを、ＡＩ  Ｋα供給源（３５０Ｗ、１５ｋＶ）を備えるＰＨＩ５７００分光計を用いて、４５°のテイクオフ角で得た。工程ごとの４６．９５ｅＶおよび０．１ｅＶの通過エネルギーを、曝露時間を保ち、そしてそれ故に、適切なシグナル対ノイズ比を有しながらＸ線損傷を最小に保つために使用した。４つの領域（Ｃｌｓ、Ｏｌｓ、Ｓ２ｐおよびＡｕ４ｆ）の各測定に対する曝露時間を、７００秒とした。
【００３１】
（結果および考察）
先行する研究において、金基材上でのアルカンチオール吸着の反応速度は、アルカンチオール部分を含有する溶液における、一連のサンプルの曝露時間を変えることにより研究されてきた（例えば、Ｂａｉｎ，Ｃ．Ｄ．ら、Ｊ．Ａｍ．Ｃｈｅｍ．Ｓｏｃ．１９８９，１１１，３２１−３５５；Ｂａｉｎ，Ｃ．Ｄ．およびＷｈｉｔｅｓｉｄｅｓ，Ｇ．Ｍ．Ｊ．Ａｍ．Ｃｈｅｍ．Ｓｏｃ．１９８８，１１０．６５６０−６５６１を参照のこと）。このアプローチを、異なる濃度で、ＣＨ３（ＣＨ２）１１ＳＨおよびＨＯ（ＣＨ２）１１ＳＨ両方に対して再現した。全ての事例において、２４時間の液浸後の水接触角（静的）は、飽和値に達した。初期段階（＜３０分）における吸着行動は、溶液濃度およびアルカンチオールの種類に強い依存性を示す。非常に濃縮した溶液（１ｍＭ）について、両方のチオール（ＣＨ３（ＣＨ２）１１ＳＨおよびＨＯ（ＣＨ２）１１ＳＨ）は、液浸直後（＜１分）の飽和単層値から５％未満の偏向を有する水接触角に達し、一方、より希釈した溶液（０．０１ｍＭおよび０．００３３ｍＭ）に対するこれらの値に達するためには、系統的により長い時間を必要とした。さらに、ＨＯ（ＣＨ２）１１ＳＨは、おそらくエタノールに対する自身のより高い親和性に起因して、ＣＨ３（ＣＨ２）１１ＳＨより遅い吸着行動を示した。
【００３２】
本実施例において、第１の工程において、３．３μＭの濃度および４０μｍ／秒の直線運動速度を使用した。次いでサンプルを、第２の工程において、補完的なチオール溶液中に液浸した。
【００３３】
第２の液浸工程について、２つのアプローチを利用した：（ａ）サンプルを、第１の工程におけるのと同じ方法で液浸し、第１の成分にほとんど曝露していない末端を、初めに補完的な溶液中に液浸した（「頭−尾法」）；または（ｂ）最初の工程に続いて、サンプルを所定の時間補完的な溶液中に十分に液浸した（完全液浸法）。空いている結合部位の充填を容易にするために、より高い濃度（０．０１ｍＭ）を第２の溶液について選択した。第２の溶液中へのそれらの液浸に先立ち、サンプルをエタノールでリンスし、そして窒素の気流で風乾した。
【００３４】
両方の代替物は、疎水性勾配の範囲が、第２の溶液中への液浸後に拡大されるということを示した。しかしながら、単層の完成性および再現性／安定性に関して、完全液浸工程は最良の結果を提供した。
【００３５】
一晩の完全液浸から得られた前進接触角および後退接触角の測定を、図１（ａ）に示す。この図において、５つの異なる勾配フィルムから得た結果を、それらの再現性（±５°）を示すためにプロットする。３５ｍｍにわたって１．５°／ｍｍの平均水接触角勾配を備える、完全に直線的な疎水性勾配が得られる。前進接触角と後退接触角との間の１４°の平均水接触角ヒステリシスは、単層形成がほぼ完全に勾配に沿うということを示す（Ｂａｉｎ，Ｃ．Ｄ．ら、Ｊ．Ａｍ．Ｃｈｅｍ．Ｓｏｃ．１９８９，１１１，３２１−３３５）。
【００３６】
図１（ｂ）における図は、４０ｍｍの長さを備える表面上に、完全液浸法によって生成される疎水性勾配に沿う水滴の２次元画像を提供する。
【００３７】
このような勾配の化学的組成をまた、調製直後にＸＰＳによって特性づけた。炭素１ｓシグナルの随伴性の減少を伴う酸素１ｓについての接触角の結果と一致するほぼ直線的な増加を、実験において見出した（図２を参照のこと）。０．００３ｍＭのＨＯ（ＣＨ２）１１ＳＨまたは０．００３ｍＭのＣＨ３（ＣＨ２）１１ＳＨのいずれかにおいて２４時間液浸した２つのコントロールサンプルを備える勾配の両端の比較は、化学的組成が、ほぼ完全なＣＨ３（ＣＨ２）１１ＳＨの単層からほぼ完全なＨＯ（ＣＨ２）１１ＳＨの単層に、非常になめらかかつほぼ直線的な様式で変化することを実証する。純粋な単層の組成を、単層の減衰効果および４５°のテイクオフ角で補正した理論的なモデルと比較した（Ｌａｉｂｉｎｉｓ，Ｐ．Ｅ．ら、Ｊ．Ｐｈｙｓ．Ｃｈｅｍ．１９９１，９５，７０１７−７０２１）。純粋なＨＯ（ＣＨ２）１１ＳＨサンプルの事例においては、過剰な炭素が見出されたが、純粋なＣＨ３（ＣＨ２）１１ＳＨサンプルの事例において、完全な一致を観察した。このことは、疎水性メチル末端表面の低い表面エネルギーと比較して、より高い表面エネルギーサンプルによる炭素混入に対するより高い親和性によって説明され得る。この説明は、ＨＯ（ＣＨ２）１１ＳＨから製造したフィルムが、ＣＨ３（ＣＨ２）１１ＳＨフィルムより常に数オングストローム（Å）厚い、偏光解析法からの結果と非常に一致している（Ｌｉｅｄｂｅｒｇ，Ｂ．およびＴｅｎｇｖａｌｌ，Ｐ．Ｌａｎｇｍｕｉｒ，１９９５，１１，３８２１−３８２７；Ｌｉｅｄｂｅｒｇ，Ｂ．，ら、Ｕ．Ｌａｎｇｍｕｉｒ
１９９７，１３，５３２９−５３３４）。炭素混入の単層が、ＯＨ末端化した表面上に存在するとみなされる場合、計算される正規化した原子濃度は、誤差範囲内の実験値と一致する。
【００３８】
両方の末端は、いずれかの単一成分中に液浸したサンプルと非常に一致する：ＣＨ３（ＣＨ２）１１ＳＨまたはＨＯ（ＣＨ２）１１ＳＨ。完全ＣＨ３末端化チオールフィルムに対する理論値または完全ＯＨ末端化チオールフィルムに対する理論値を、１５Å厚モデル（偏光解析法およびモデリングからの値；４５°の電子テイクオフ角：０．０８５＊の減衰長（運動エネルギー）０．５）を用いて計算した。ＯＨ末端化フィルムの事例における計算値と実験値との間の不一致は、親水性サンプルのさらなる炭素混入で説明され得る。
【００３９】
（実施例２：湿潤性勾配の調製（水接触角において５０°〜１０５°））
より高い範囲の水接触角をカバーする疎水性勾配は、４ｃｍ×１ｃｍサイズの、清浄した金でコーティングされたシリコンウエハを、５μＭの１−メルカプト−１１−ウンデカノール（ＨＯ（ＣＨ２）１１ＳＨ）溶液中に、５０μｍ／秒の速度で徐々に液浸することによって生成され得る。一旦、サンプルを完全に液浸し、それを２．５ｍｍ／秒の速度で引き抜き、エタノールでリンスし、そして窒素で乾燥する。１０μＭドデカンチオール（ＣＨ３（ＣＨ２）１１ＳＨ）中への一晩の液浸後に、水接触角において５０°〜１０５°の勾配を生成する。
【００４０】
（実施例３：湿潤性／電荷勾配の調製（水接触角において１５°〜７５°））
疎水性勾配はまた、メチル末端化チオール（ＣＨ３（ＣＨ２）１１ＳＨ）とカルボキシル末端化チオール（ＨＯＯＣ（ＣＨ２）１０ＳＨ）を、組み合わせることによって調製され得る。４ｃｍ×１ｃｍサイズの、清浄した金でコーティングされたシリコンウエハを、５μＭのドデカンチオール（ＣＨ３（ＣＨ２）１１ＳＨ）溶液中へと、７５μｍ／秒の速度で全サンプルが液浸されるまで液浸した。次いでそれを２．５ｍｍ／秒の速度で引き戻し、エタノールでリンスし、そして窒素で乾燥した。１０μＭの１１−メルカプトウンデカン酸（ＨＯＯＣ（ＣＨ２）１０ＳＨ）溶液中への一晩の液浸後に、水接触角における１５°〜７５°の勾配を生成した。
【００４１】
（実施例４：フッ素濃度勾配の調製）
フッ素濃度勾配は、上記と同様の方法によって調製され得る。４ｃｍ×１ｃｍの、清浄した金でコーティングされたシリコンウエハを、５μＭのエタノール性の１Ｈ，１Ｈ，２Ｈ，２Ｈ，−ペルフルオロデカン−１−チオール（ＣＦ３（ＣＦ２）７（ＣＨ２）２ＳＨ）溶液中へと、２００μｍ／秒の速度で全サンプルが液浸されるまで液浸した。サンプルをエタノールでリンスし、そして窒素で乾燥した後に、それを１０μＭの１−ドデカンチオール（ＣＨ３（ＣＨ２）１１ＳＨ）エタノール性溶液中に、一晩液浸した。Ｘ線光電子スペクトル法（ＸＰＳ）によるサンプルの化学的分析は、フッ素濃度が０原子％（勾配のメチルリッチ側）から２０原子％（勾配のフッ素リッチ側へと）直線的に伸び、他方では炭素濃度が９５％原子濃度から７５％原子濃度へと減少することを示す。勾配のフッ素リッチ部分およびメチルリッチ部分の湿潤性は、水によって識別可能ではない。したがって、フッ素濃度勾配は、例えば、毛管力における差異の非存在下において、摩擦力勾配を提供し得る。
【００４２】
この開示される発明は、記載される特定の方法論、プロトコールおよび試薬に限定されず、異なり得ることが理解される。本明細書中に使用される専門用語は、特定の実施形態のみを記述する目的のためであり、添付の特許請求の範囲によってのみ限定される本発明の範囲を、制限することを意図しない。
【図面の簡単な説明】
【００４３】
【図１ａ】図１ａは、２つの吸着物に関する勾配に沿う、動的接触角（°）のグラフであり、その１つは親水性の末端基（−ＯＨ）を、もう１つは疎水性の末端基（−ＣＨ３）を備える。前進（黒丸）および後退（白丸）接触角を、グラフ上に表す。
【図１ｂ】図１ｂは、湿潤性勾配に沿う水滴の図である。
【図２】図２は、ＸＰＳによって測定される湿潤性（−ＣＨ３／−ＯＨ）勾配に沿う原子濃度（％）のグラフ（疎水性末端からの距離（ｍｍ））である。
【図１ａ】
0004755989.tif 000002
【図１ｂ】
0004755989.tif 000003
【図２】
0004755989.tif 000004